(57)【要約】【課題】高い一酸化炭素転化率および高い連鎖成長確率(α)で、中間留分である燃料基材を効率良く製造する方法を提供すること。【解決手段】ジルコニウムを酸化物として金属酸化物の外表面近傍に選択的に担持した担体に、コバルトおよびルテニウムから選択される金属を１種類以上担持してなる触媒を用いて一酸化炭素の還元反応を行い、炭化水素を製造する方法。 【選択図】なし【特許請求の範囲】
【請求項１】
ジルコニウムを酸化物として金属酸化物の外表面近傍に選択的に担持した担体に、コバルトおよびルテニウムから選択される金属を１種類以上担持してなる触媒を用いて一酸化炭素の還元反応を行い、炭化水素を製造する方法。
【請求項２】
ｐＨが７以下の水溶液で金属酸化物を前処理した後、該金属酸化物にジルコニウムを担持させ、その後焼成することにより得られる担体に、コバルトおよびルテニウムから選択される金属を１種類以上担持してなる触媒を用いることを特徴とする請求項１に記載の炭化水素を製造する方法。
【請求項３】
金属酸化物が球状であり、触媒の外表面から中心に向けた半径の１／５以内に、ジルコニア酸化物の総量の７５質量％以上が担持されている触媒を用いることを特徴とする請求項１または２に記載の炭化水素の製造方法。
【請求項４】
反応温度が２００〜３００℃であることを特徴とする請求項１、２または３に記載の炭化水素を製造する方法。
【発明の詳細な説明】
【技術分野】
【０００１】
本発明は一酸化炭素の還元により炭化水素を製造する方法に関する。
【背景技術】
【０００２】
近年、ガソリンや軽油のような液体燃料に対する硫黄分規制が厳しくなり、硫黄分や芳香族炭化水素の含有量が低い環境にやさしいクリーンな液体燃料の製造が不可欠となっている。このようなクリーン燃料製造法の一つとして、一酸化炭素を水素で還元する、いわゆるフィッシャー・トロプシュ（ＦＴ）合成法が挙げられる。ＦＴ合成法により、パラフィン含有量に富み、かつ硫黄分を含まないクリーンな液体燃料基材を製造することができると共に、ワックス（ＦＴワックス）も同時に製造することができる。そして、ＦＴワックスは水素化分解により中間留分（灯油や軽油などのクリーンな燃料基材）へと変換することができる。
ＦＴ合成では鉄やコバルトなどの活性金属をシリカやアルミナなどの担体上に担持して得られる触媒を用いて実施されている（特許文献１参照）
また、これら触媒に上記活性金属に加えて第２金属を組み合わせて使用することにより、触媒性能が向上することが報告されている（特許文献２参照）。第２金属としては、ナトリウム、リチウム、マグネシウムなどのアルカリ金属やアルカリ土類金属の他に、ジルコニウム、ハフニウムなどが挙げられ、一酸化炭素の転化率向上やワックス生成量の指標となる連鎖成長確率(α)の増加など、目的に応じて適宜使用されている。  
中間留分である燃料基材を効率良く製造する為に、ＦＴ合成触媒の性能としては、高い一酸化炭素転化率および高い連鎖成長確率(α)が要求される。
【特許文献１】特開平４−２２７８４７号公報
【特許文献２】特開昭５９−１０２４４０号公報
【発明の開示】
【発明が解決しようとする課題】
【０００３】
触媒性能の向上には上記第２金属が重要な役割を担うが、その効果が最大限に生かされているとはいえないのが現状である。通常、第２金属を高分散に担持させる為にＩｎｃｉｐｉｅｎｔ  Ｗｅｔｎｅｓｓ法に代表される含浸法が用いられるが、ＦＴ合成は著しい発熱反応であるため、反応が触媒の外表面近傍で起こりやすいと考えられる。
したがって、第２金属は触媒外表面上近傍に選択的に担持されている方が、触媒性能の向上により有利に働くと考えられる。しかしながら、第２金属を触媒外表面近傍に担持した例は無く、これが触媒性能の向上に障害となっている。
また、触媒を用いて一酸化炭素の還元反応を行う場合、触媒における担体の種類、活性金属および第２金属の量および担持方法により、炭化水素を効率良く製造する最適な反応条件が異なる。
【課題を解決するための手段】
【０００４】
本発明者らは、上記目的を達成するために鋭意研究を重ねた結果、金属酸化物の外表面近傍に第２金属であるジルコニアを選択的に担持した後、ルテニウムおよび／またはコバルトを担持した触媒が、一酸化炭素の還元反応（ＦＴ合成）により炭化水素を効率良く製造することを見出し、本発明を完成するに至ったものである。
すなわち、本発明は、ジルコニウムを酸化物として金属酸化物の外表面近傍に選択的に担持した担体に、コバルトおよびルテニウムから選択される金属を１種類以上担持してなる触媒を用いて一酸化炭素の還元反応を行い、炭化水素を製造する方法に関する。
また本発明は、ｐＨが７以下の水溶液で金属酸化物を前処理した後、該金属酸化物にジルコニウムを担持させ、その後焼成することにより得られる担体に、コバルトおよびルテニウムから選択される金属を１種類以上担持してなる触媒を用いることを特徴とする前記記載の炭化水素を製造する方法に関する。
【発明の効果】
【０００５】
本発明の方法により、高い一酸化炭素転化率および高い連鎖成長確率(α)で、燃料基材である炭化水素を効率良く製造することができる。
【発明を実施するための最良の形態】
【０００６】
以下、本発明について詳細に説明する。
本発明において用いられる触媒は、ジルコニウムを酸化物として金属酸化物の外表面近傍に選択的に担持した担体に、コバルトおよびルテニウムから選択される金属を１種類以上担持してなる触媒である。
本発明で使用する触媒において、金属酸化物としては特に制限は無いが、シリカ、チタニア、アルミナ、マグネシアなどを挙げることができ、好ましくはシリカまたはアルミナである。
上記金属酸化物の性状に特に制限は無いが、窒素吸着法で測定される比表面積が５０〜８００ｍ２／ｇであることが好ましく、１５０〜５００ｍ２／ｇがより好ましい。
また、金属酸化物の平均細孔径としては６〜４０ｎｍが好ましく、１０〜２０ｎｍがより好ましい。平均細孔径が６ｎｍ未満ではジルコニウムの担持時間が長くなる傾向があるため好ましくない。一方、平均細孔径が４０ｎｍを超えるとジルコニウムが金属酸化物の内部にまで入りやすくなる傾向があるので好ましくない。
また、金属酸化物の形状についても特に制限は無いが、実用性を考慮すると、一般に石油精製や石油化学の実装置で使用されている球状、円柱状および三つ葉型などの形状が好ましい。また、その粒子径についても特に制限は無いが、実用性から１０μｍ〜１０ｍｍであることが好ましい。
【０００７】
本発明において、ジルコニウムを酸化物として金属酸化物の外表面近傍に選択的に担持した担体を調製する方法としては、具体的には、ｐＨが７以下の水溶液で金属酸化物を前処理した後、該金属酸化物にジルコニウムを担持させ、その後焼成する方法が挙げられる。
【０００８】
金属酸化物をｐＨが７以下の水溶液で前処理する方法について以下説明する。
前処理に使用するｐＨが７以下の水溶液としては、硝酸水溶液、酢酸水溶液、硫酸水溶液、塩酸水溶液、イオン交換水、蒸留水などを挙げることができる。ｐＨは５〜７が好ましく、６〜７がより好ましい。ｐＨが５未満の場合には、前処理後に担持するジルコニウム濃度を濃くする必要があるため経済的に好ましくない。
前処理は、例えば、金属酸化物を入れた容器にｐＨが７以下の水溶液を注ぎ込むことにより行うことができる。
金属酸化物をｐＨが７以下の水溶液に浸す時間は、そのまま放置の場合は１０〜７２時間程度、振動させる場合は１〜１２時間程度、超音波をかける場合は１〜３０分程度が好ましい。いずれの場合も、金属酸化物を必要時間以上浸しておいても特に悪影響は無い。上記時間は水溶液の温度が室温の場合であり、水溶液を５０℃まで加熱することで浸す時間を節約することもできる。ただし５０℃を超えると水の蒸発が起こりやすくなり、ｐＨが変化するので好ましくない。
【０００９】
前記前処理を所定時間行った後、前処理を施した金属酸化物を含む容器に過剰のジルコニウムを含む溶液を注ぎ込むことにより、ジルコニウムを金属酸化物に担持させることができる。このとき、前処理後の水溶液の上澄み液を除去すると必要な容器が小さくなるので好ましい。ここでいう過剰とは、金属酸化物の体積に対して２倍以上の体積量を意味する。
ジルコニウム源としては硫酸ジルコニ−ル、酢酸ジルコニ−ル、炭酸ジルコニ−ルアンモニウム、三塩化ジルコニウムなどを用いることができ、炭酸ジルコニ−ルアンモニウムおよび酢酸ジルコニ−ルがより好ましい。
担持するジルコニウム量としては、金属酸化物に対して４０質量％以下が好ましく、１〜３０質量％がより好ましい。４０質量％を超えるとジルコニウムを金属酸化物の外表面近傍に選択的に担持することができなくなる傾向がある。
ジルコニウムの担持時間は目的とする担持量に依存し特に制限されるものではないが、通常３〜７２時間である。
【００１０】
ジルコニウム担持終了後、溶液と担体（ジルコニウムを担持した金属酸化物）とを分離し、その後、担体を乾燥処理する。乾燥処理は特に制限されるものではなく、例えば、空気中での自然乾燥や減圧下での脱気乾燥を挙げることができる。通常、温度１００〜２００℃、好ましくは１１０〜１３０℃で、２〜２４時間、好ましくは５〜１２時間行う。
上記乾燥処理後、次いで焼成処理を行い、ジルコニウムを酸化物へと変換する。焼成処理も特に制限されるものではないが、通常、空気雰囲気下に３４０〜６００℃、好ましくは４００〜４５０℃で、１〜５時間行うことができる。
【００１１】
かくして、金属酸化物の外表面近傍にジルコニウム酸化物が選択的に担持された担体を得ることができる。
次に、前記担体に、ルテニウムおよび／またはコバルトを担持する。
通常、ＦＴ合成における活性金属としては、ルテニウム、コバルト、鉄が挙げられるが、本発明において用いられる活性金属は、ジルコニアの特性を生かすため、ルテニウム若しくはコバルト、またはルテニウムとコバルトの組合わせに限定される。
ルテニウムまたはコバルトを含む前駆体化合物としては特に限定されることは無く、その金属の塩または錯体を使用することができる。例えば、硝酸塩、塩酸塩、蟻酸塩、プロピオンサン塩、酢酸塩などを挙げることができる。
ルテニウムおよびコバルトの担体に対する量に特に制限は無いが、一般には３〜５０質量％、好ましくは１０〜３０質量％を担持することができる。この担持量が３質量％未満では活性が不十分であり、５０質量％を超えると活性金属の凝集が起こりやすくなるので実用的なＦＴ合成触媒としては利用価値が低くなると思われる。
活性金属の担持方法としては特に制限は無く、Ｉｎｃｉｐｉｅｎｔ  Ｗｅｔｎｅｓｓ法に代表される含浸法を用いることができる。
【００１２】
活性金属を担持した後、通常、温度１００〜２００℃、好ましくは１１０〜１３０℃で、２〜２４時間、好ましくは５〜１０時間乾燥し、次いで、空気雰囲気下に３４０〜６００℃、好ましくは４００〜４５０℃で、１〜５時間焼成処理を行い、活性金属を酸化物へと変換して、本発明で使用する一酸化炭素の還元触媒を調製する。
【００１３】
上記調製法で作られた触媒を用いて一酸化炭素の還元反応を行う場合、反応温度は通常１８０〜３２０℃、好ましくは２００〜３００℃である。反応温度が１８０℃未満では一酸化炭素がほとんど反応せず、炭化水素収率が低い傾向にある。また、反応温度が３２０℃を超えると、メタンなどのガス生成量が増加する傾向にあるので好ましくない。
【００１４】
触媒に対するガス空間速度に特に制限は無いが、通常５００〜４０００ｈ−１であり、好ましくは１０００〜３０００ｈ−１である。ガス空間速度が５００ｈ−１未満では液体燃料の生産性が低下する傾向にあり、また４０００ｈ−１を超えると反応温度が高くなることに伴いガス生成が大きくなる傾向にあるので好ましくない。
【００１５】
反応圧力（一酸化炭素と水素からなる合成ガスの分圧）は特に制限が無いが、通常１〜７ＭＰａ、好ましくは２〜４ＭＰａの範囲で反応を行うことができる。反応圧力が１ＭＰａ未満では液体燃料の収率が低下する傾向にあり、また７ＭＰａを超えると設備投資額が大きくなる傾向にあるため好ましくない。
【００１６】
原料としては一酸化炭素と水素を主成分とする合成ガスであれば特に制限は無いが、通常、水素／一酸化炭素のモル比が１．５〜２．５であり、１．８〜２．２であることが好ましい。
【実施例】
【００１７】
以下、実施例及び比較例に基づき本発明を更に具体的に説明するが、本発明は以下の実施例に何ら限定されるものではない。
【００１８】
（触媒Ａの調製）
球状のシリカ（平均細孔径１０ｎｍ、平均粒子径１．８ｍｍ）３０ｇを２５０ｍｌのガラス瓶に秤量し、そこへｐＨ６．６の硝酸水溶液１００ｍｌを加え、超音波を４０℃で１０分照射した。その後、約５０ｍｌの上澄み液をパスツールピペットで吸出し、濃度０．２ｍｏｌ／Ｌの炭酸ジルコニ−ルアンモニウム水溶液１５０ｍｌを加えて２４時間室温で放置した。その後、ろ紙でろ過した後、１２０℃で６時間真空乾燥を行い、次いで空気雰囲気下、４３０℃で３時間焼成した。
得られた担体に対して金属コバルトとして１０質量％に相当する量の硝酸コバルトの水溶液をＩｎｃｉｐｉｅｎｔ  Ｗｅｔｎｅｓｓ法により含浸させた。含浸後、１２０℃で１２時間乾燥し、その後４２０℃で３時間焼成し、触媒Ａを得た。
この触媒中のジルコニウム量を蛍光Ｘ線を用いて定量化した。また、電子走査マイクロ分析（ＥＰＭＡ）により、触媒粒子の半径方向に対するジルコニウムの分布および定量を行った。表１に、上記測定結果として、触媒中のジルコニウム量および全ジルコニウム量に対する外表面から中心に向けた半径の１／５以内(外表面近傍)に存在するジルコニウム量の割合を示す。
【００１９】
（触媒Ｂの調製）
円柱状のアルミナ（平均細孔径１１５ｎｍ、直径１／１６インチ、長さ約３ｍｍ）３０ｇを２５０ｍｌのガラス瓶に秤量し、そこへイオン交換水（ｐＨ７．０）１００ｍｌを加え、超音波を４０℃で１０分照射した。その後、約５０ｍｌの上澄み液をパスツールピペットで吸出し、濃度０．１５ｍｏｌ／Ｌの炭酸ジルコニ−ルアンモニウム水溶液１５０ｍｌを加えて３６時間室温で放置した。その後、ろ紙でろ過した後、１２０℃で６時間真空乾燥を行い、次いで空気雰囲気下、４３０℃で３時間焼成した。
得られた担体に対して金属コバルトとして１０質量％に相当する量の硝酸コバルトの水溶液をＩｎｃｉｐｉｅｎｔ  Ｗｅｔｎｅｓｓ法により含浸させた。含浸後、１２０℃で１２時間乾燥し、その後４２０℃で３時間焼成し、触媒Ｂを得た。
この触媒中のジルコニウム量を蛍光Ｘ線を用いて定量化した。また、電子走査マイクロ分析（ＥＰＭＡ）により、触媒粒子の半径方向に対するジルコニウムの分布および定量を行った。表１に、上記測定結果として、触媒中のジルコニウム量および全ジルコニウム量に対する外表面から中心に向けた半径の１／５以内(外表面近傍)に存在するジルコニウム量の割合を示す。
【００２０】
（触媒Ｃの調製）
触媒Ａの調製で使用したシリカ３０ｇにジルコニウム金属として１．２ｇに相当する硝酸水溶液をＩｎｃｉｐｉｅｎｔ  Ｗｅｔｎｅｓｓ法で含浸させたこと以外は触媒Ａと同じ調製および分析を行った。得られた分析結果を表１に示す。
【００２１】
（触媒Ｄの調製）
触媒Ｂの調製で使用したアルミナ３０ｇにジルコニウム金属として１．２ｇに相当する硝酸水溶液をＩｎｃｉｐｉｅｎｔ  Ｗｅｔｎｅｓｓ法で含浸させたこと以外は触媒Ｂと同じ調製および分析を行った。得られた分析結果を表１に示す。
【００２２】
（触媒Ｅの調製）
イオン交換水（ｐＨ７．０）のかわりにアンモニア水溶液（ｐＨ８．５）を用いたこと以外は触媒Ｂと同じ調製および分析を行った。得られた分析結果を表１に示す。
【００２３】
（実施例１）
固定床流通式反応装置に触媒Ａを３０ｇ充填した。反応前に水素気流下において４００℃で２時間、触媒の還元処理を行った。次に、水素／一酸化炭素が２／１(モル比)の原料混合ガスをガス空間速度２０００ｈ−１で供給し、反応温度２１５℃、反応塔内圧力２．５ＭＰａの条件で反応を行った。反応部出口のガス組成および生成油をガスクロマトグラフィーで分析し、一酸化炭素転化率および連鎖成長確率を常法に従い算出した。
反応結果を表２に示す。
【００２４】
（実施例２）
実施例１における反応温度を２２５℃で行ったこと以外は実施例１と同じ触媒および反応条件で反応を行った。反応結果を表２に示す。
【００２５】
（実施例３）
触媒Ａの代わりに触媒Ｂを３０ｇ使用したこと以外は、実施例１と同様の反応条件下で反応を行った。その結果を表２に示す。
【００２６】
（比較例１）
触媒Ａの代わりに触媒Ｃを３０ｇ使用したこと以外は、実施例１と同様の反応条件下で反応を行った。その結果を表２に示す。
【００２７】
（比較例２）
触媒Ａの代わりに触媒Ｄを３０ｇ使用したこと以外は、実施例１と同様の反応条件下で反応を行った。その結果を表２に示す。
【００２８】
（比較例３）
触媒Ａの代わりに触媒Ｅを３０ｇ使用したこと以外は、実施例１と同様の反応条件下で反応を行った。その結果を表２に示す。
【００２９】
【表１】
2007270049.tif 000002
【００３０】
【表２】
2007270049.tif 000003
【００３１】
表１、２に示すように、外表面近傍にジルコニアを選択的に担持した触媒を用いることで、一酸化炭素転化率および連鎖成長確率（α）が高く、燃料基材を効率良く製造することができる。